(57)【要約】【課題】温水シャワートイレの使用に適したある一定の湿潤強度と乾燥強度があり、かつ、風合いと吸水性に優れたコンパクトなトイレットペーパーとその製造方法を提供する。【解決手段】２プライのトイレットペーパーであって、１８ｇ／ｍ２以上２３ｇ／ｍ２以下の１プライ当たりの坪量と、５．０以上６．５以下の比容積と、４プライでの９０ｇｆ／２５ｍｍ以上１３０ｇｆ／２５ｍｍ以下の縦方向の湿潤引張り強度と、を有し、１ロールの巻長が３０ｍ以上であり、ＪＩＳ  Ｐ  ８１１３に規定される縦方向の乾燥引張り強度をＤＭＤＴ、横方向の乾燥引張り強度をＤＣＤＴで表したとき、２プライにおけるＤＭＤＴ／ＤＣＤＴ＝２．０以上３．５以下であるトイレットペーパーにより解決される。【選択図】図２
2015126771.tif 000002
【特許請求の範囲】
【請求項１】
２プライのトイレットペーパーであって、
１８ｇ／ｍ２以上２３ｇ／ｍ２以下の１プライ当たりの坪量と、
５．０以上６．５以下の比容積と、
４プライでの９０ｇｆ／２５ｍｍ以上１３０ｇｆ／２５ｍｍ以下の縦方向の湿潤引張り強度と、を有し、
１ロールの巻長が３０ｍ以上であり、
ＪＩＳ  Ｐ  ８１１３に規定される縦方向の乾燥引張り強度をＤＭＤＴ、横方向の乾燥引張り強度をＤＣＤＴで表したとき、２プライにおけるＤＭＤＴ／ＤＣＤＴ＝２．０以上３．５以下であることを特徴とするトイレットペーパー。
【請求項２】
シングルエンボスが付与されることを特徴とする請求項１に記載のトイレットペーパー。
【請求項３】
パルプに対して０．０１重量％以上０．１０重量％以下の一時的湿潤紙力増強剤を含有することを特徴とする請求項１または２に記載のトイレットペーパー。
【請求項４】
吸水度が２秒以下であることを特徴とする請求項１ないし３のいずれか１項に記載のトイレットペーパー。
【請求項５】
ＪＩＳ  Ｐ  ４５０１に規定される、ほぐれやすさ試験の結果が３０秒以上９０秒以下であることを特徴とする請求項１ないし４のいずれか１項に記載のトイレットペーパー。
【請求項６】
ティシューソフトネス測定装置ＴＳＡにより、試料台に設置した前記トイレットペーパーに対し、ブレード付きロータを１００ｍＮの押し込み圧力として上から押し込み、回転数２．０／ｓｅｃで回転させ、前記試料台の振動を振動センサで測定したとき、前記ＴＳＡ上のソフトウェアにて自動的に取得した、低周波数側からの最初のスペクトルの極大ピークの強度であるＴＳ７５０が２０ｄＢＶ２ｒｍｓ以上３５ｄＢＶ２ｒｍｓ以下であり、６５００Ｈｚを含むスペクトルの極大ピークの強度であるＴＳ７が１０ｄＢＶ２ｒｍｓ以上１４ｄＢＶ２ｒｍｓ以下であることを特徴とする請求項１ないし５のいずれか１項に記載のトイレットペーパー。
【請求項７】
請求項１ないし６のいずれか１項に記載のトイレットペーパーの製造方法であって、
ドクターポケット角度が８０度以上のドクターブレードにより、ヤンキードライヤー面からシートを剥がし、前記シートに２５％以上３０％以下のクレープ率を付与する工程と、
前記シートを２枚に積層し巻き取る工程と、
積層シートにエンボスを付与して前記積層シートを紙管に対して３０ｍ以上巻き付ける工程と、
を有することを特徴とするトイレットペーパーの製造方法。
【発明の詳細な説明】
【技術分野】
【０００１】
本発明は、トイレットペーパー製品及びその製造方法に関する。より詳しくは、温水シャワートイレに適した乾燥強度、一定の湿潤強度を有し、風合いと吸水性に優れ、かつ、コンパクト(１ロールの巻長が一定以上)なトイレットペーパー及びその製造方法に関する。
【背景技術】
【０００２】
温水シャワートイレの普及に伴い、それに適したトイレットペーパー、すなわち、温水で洗浄後の余分な水分を拭き取るのに最適なトイレットペーパーが望まれている。
【０００３】
しかし、従来のトイレットペーパーでは水に濡れたときの強度がないために、水に濡れるとすぐボロボロになって裏抜けてしまい、使用者に不快感を与えることが多かった。また、従来の温水シャワー用のトイレットペーパーは、ダブルエンボスを付与して嵩高にするため、強度が高く風合いに劣り、１ロールの巻長が制限されていた。
【０００４】
このようなことから、原料パルプに対し、分散剤、紙力増強剤及びサイズ剤をそれぞれ所定量含有させて抄紙し、ほぐれやすさと紙の強度を向上させたトイレットペーパーが開発されている(特許文献１)。
【０００５】
また、４〜６プライの多層構造シートで、表裏面シートと中間シートに異なる量のサイズ剤を添加させたシャワートイレに適した水解性トイレットペーパーが開示されている(特許文献２)。
【０００６】
さらに、紙に柔軟剤及び一時湿潤紙力増強剤を使用して湿潤強度を保持し、スルーエアー乾燥を行わずに抄紙することによって、ボリューム感と柔らかさを改善する技術が開発されている（特許文献３）。
【先行技術文献】
【特許文献】
【０００７】
【特許文献１】特開２００６−３２０６８８号公報
【特許文献２】特開２０１０−２０２９８６号公報
【特許文献３】特開２００４−２０９１５０号公報
【発明の概要】
【発明が解決しようとする課題】
【０００８】
しかしながら、特許文献１に記載の技術では、水の浸透性を遅らせることで水に濡れた時の強度を維持しているが、速やかな水分の拭き取り性能に劣るという問題があり、特許文献２に記載の技術では、サイズ剤による吸水性悪化が問題となる。また、特許文献３に記載の技術では、一時性湿潤紙力剤の他に柔軟剤を添加する場合、強度低下と薬剤コストの問題がある。
【課題を解決するための手段】
【０００９】
そこで、本発明はこのような課題に鑑みてなされたものであり、その目的は温水シャワートイレの使用に適したある一定の湿潤強度と乾燥強度を保持しつつ、かつ、風合いと吸水性に優れたコンパクトなトイレットペーパーとその製造方法を提供することにある。
【００１０】
上記課題を解決するために、本発明は、以下の構成によって把握される。
（１）本発明のトイレットペーパーは、２プライのトイレットペーパーであって、１８ｇ／ｍ２以上２３ｇ／ｍ２以下の１プライ当たりの坪量と、５．０以上６．５以下の比容積と、４プライでの９０ｇｆ／２５ｍｍ以上１３０ｇｆ／２５ｍｍ以下の縦方向の湿潤引張り強度と、を有し、１ロールの巻長が３０ｍ以上であり、ＪＩＳ  Ｐ  ８１１３に規定される縦方向の乾燥引張り強度をＤＭＤＴ、横方向の乾燥引張り強度をＤＣＤＴで表したとき、２プライにおけるＤＭＤＴ／ＤＣＤＴ＝２．０以上３．５以下であることを特徴とする。
【００１１】
（２）本発明のトイレットペーパーは、上記（１）の構成において、シングルエンボスが付与されることを特徴とする。
【００１２】
（３）本発明のトイレットペーパーは、上記（１）または（２）の構成において、パルプに対して０．０１重量％以上０．１０重量％以下の一時的湿潤紙力増強剤を含有することを特徴とする。
【００１３】
（４）本発明のトイレットペーパーは、上記（１）ないし（３）のいずれかの構成において、吸水度が２秒以下であることを特徴とする。
【００１４】
（５）本発明のトイレットペーパーは、上記（１）ないし（４）のいずれかの構成において、ＪＩＳ  Ｐ  ４５０１に規定される、ほぐれやすさ試験の結果が３０秒以上９０秒以下であることを特徴とする。
【００１５】
（６）本発明のトイレットペーパーは、上記（１）ないし（５）のいずれかの構成において、ティシューソフトネス測定装置ＴＳＡにより、試料台に設置した上記トイレットペーパーに対し、ブレード付きロータを１００ｍＮの押し込み圧力として上から押し込み、回転数２．０／ｓｅｃで回転させ、上記試料台の振動を振動センサで測定したとき、上記ＴＳＡ上のソフトウェアにて自動的に取得した、低周波数側からの最初のスペクトルの極大ピークの強度であるＴＳ７５０が２０ｄＢＶ２ｒｍｓ以上３５ｄＢＶ２ｒｍｓ以下であり、６５００Ｈｚを含むスペクトルの極大ピークの強度であるＴＳ７が１０ｄＢＶ２ｒｍｓ以上１４ｄＢＶ２ｒｍｓ以下であることを特徴とする。
【００１６】
（７）本発明のトイレットペーパーの製造方法は、上記（１）ないし（６）のいずれかに記載のトイレットペーパーの製造方法であって、ドクターポケット角度が８０度以上のドクターブレードにより、ヤンキードライヤー面からシートを剥がし、上記シートに２５％以上３０％以下のクレープ率を付与する工程と、シートを２枚に積層し巻き取る工程と、積層シートにエンボスを付与して積層シートを紙管に対して３０ｍ以上巻き付ける工程と、を有することを特徴とする。
【発明の効果】
【００１７】
この発明によれば、温水シャワートイレの使用に適したある一定の湿潤強度と乾燥強度を保持しつつ、かつ、風合いと吸水性に優れたコンパクトなトイレットペーパーとその製造方法を提供することが出来る。
【図面の簡単な説明】
【００１８】
【図１】本発明の実施形態に係るトイレットペーパーを製造するマシンの一部を示す図である。
【図２】図１の本発明に係る要部の拡大図であり、すなわち、トイレットペーパーを製造する際のドクターポケット角度を示す図である。
【図３】ティシューソフトネス測定装置ＴＳＡの測定原理を示す図である。
【図４】ＴＳ７とＴＳ７５０の測定位置を示すサンプルの断面図である。
【発明を実施するための形態】
【００１９】
以下に本発明の好ましい実施形態に基づき、図面と共に詳細に説明する。なお、本発明に係るトイレットペーパーのウェブ及びその製品の抄紙の流れ方向を「縦方向」とし、流れ方向に直角な方向を「横方向」とする。これらは例示の目的で掲げたもので、これらにより本発明を限定するものではない。また、実施形態の説明の全体を通して同じ要素には同じ番号を付している。
【００２０】
本発明の実施形態に係るトイレットペーパーは２プライである。抄紙機により抄造したトイレットペーパー原紙２００を１次原紙ロールとし、次にプライマシンにより、２本の１次原紙ロールを２枚重ねに積層して２次原紙ロールを製造する。そして２次原紙ロールをトイレットロール加工機にてシングルエンボスを施し、紙管に巻き取り、所定幅に切断してトイレットペーパーを製造する。
【００２１】
まず、図１、図２を用いて、本発明の実施形態（以下、本実施形態と称することもある。）に係るトイレットペーパー原紙２００の製造方法について簡単に説明する。図１は、本発明の実施形態に係るトイレットペーパー原紙２００を製造するマシン１の一部を示す図であり、図２は、図１の本発明に係る要部の拡大図であり、すなわち、トイレットペーパー原紙２００を製造する際のドクターポケット角度２０を示す図である。
【００２２】
図１に示すように、本実施形態に係るトイレットペーパー原紙２００の製造において、抄紙原料から形成された湿紙ウェブシート１００は、ヤンキードライヤー１０及びヤンキードライヤーフード１１により乾燥され、さらにドクターブレード１２によりクレープ処理されながら、ヤンキードライヤー１０から剥がされ、クレープ付与ウェブシート１３になる。クレープ付与ウェブシート１３は、速度差をつけたリールドラム１５を介してリール１６に巻き取られ、トイレットペーパー原紙２００の１次原紙ロールが製造される。
【００２３】
ここで、ウェブシート１００をヤンキードライヤー１０に接着させて、ドクターブレード１２で剥離させることでクレープと称される波状の皺を形成し、クレープの形成により、トイレットペーパー原紙２００に嵩（バルク感）、柔らかさ、吸水性などを付与される。
【００２４】
図２に示すように、本実施形態に係るトイレットペーパー原紙２００の製造において、ヤンキードライヤー１０と湿紙ウェブシート１００が適切な接着力で接着されている状態でドクターブレード角度３０を有するドクターブレード１２と、ヤンキードライヤー１０が形成したドクターポケット角度を８０度以上とし、ヤンキードライヤー１０からシート１００を剥がすことで、適正なクレープ形状を形成することができる。湿紙ウェブシート１００に２５％以上３０％以下のクレープ率を付与することにより、細かいクレープと表面の柔らかさを確保したトイレットペーパー原紙２００となる。なお、クレープ率とは、ヤンキードライヤー１０とリール１６の速度差に基づくものであり、次式により定義される。
クレープ率（％）＝１００×｛（ヤンキードライヤー速度（ｍ／分）−リール速度（ｍ／分））｝÷リール速度（ｍ／分）
【００２５】
ヤンキードライヤー１０は、湿紙ウェブシート１００を乾燥させるための鋳鉄又は鋳鋼製のドラムであり、その外径は、一般には３．５ｍ以上４．３ｍ以下である。
【００２６】
リール１６に巻き取られたトイレットペーパー原紙２００（１次原紙ロール）は、プライマシン(図示しない)にて２枚重ねに積層し、２プライのトイレットペーパー原紙（２次原紙ロール）として再度巻き取られる。次に、上記２プライのトイレットペーパー原紙（２次原紙ロール）をトイレットペーパー加工機(図示しない)にて、エンボスを施し、ミシン目を付与し、１ロールの巻長、すなわちトイレットペーパーロールを展開したときの全長を３０ｍ以上に巻取り、所定の巾に切断して１ロールのトイレットペーパーが製造される。上記トイレットペーパー加工機において付与されるエンボスは、コンパクトなトイレットペーパーとするためにシングルエンボスが好ましい。また、ロール１ロールの巻長は、交換の頻度を減少させるために、３０ｍ以上が好ましい。上記シングルエンボスは、上記２プライに積層された２次原紙ロールを２プライのままエンボスを施すことである。
【００２７】
トイレットペーパーは、木材パルプ１００％から成っていてもよく、古紙パルプ、非木材パルプを含んでも良い。目標とする品質を得るためには、ＮＢＫＰ：ＬＢＫＰ＝１０：９０〜７０：３０（質量比）の木材パルプを原料とすることが好ましく、より好ましくはＮＢＫＰ：ＬＢＫＰ＝２０：８０ないし７０：３０、さらに好ましくはＮＢＫＰ：ＬＢＫＰ＝２０：８０ないし４０：６０である。上記ＬＢＫＰの材種として、ユーカリ属グランディス及びユーカリグロビュラスに代表される、フトモモ科ユーカリ属から製造されるパルプが好ましい。このパルプ比率の木材パルプに対し、古紙パルプを５０質量％程度まで含むことができる。古紙パルプは品質的バラツキが大きく、配合割合が増えると製品の品質、特に、柔らかさに大きく影響するので、木材パルプに対して２０質量％以下配合するのが望ましい。
【００２８】
なお、本発明のトイレットペーパーは、上記に限るものではなく、必要に応じて公知の添加剤等を使用してもよい。
【００２９】
（一時的湿潤紙力増強剤）
本実施形態に係るトイレットペーパーにおいて、シャワートイレに適した乾燥強度、一定の湿潤強度を確保するため、パルプに対して０．０１重量％以上０．１０重量％以下の一時的湿潤紙力増強剤を抄紙工程で添加することが好ましい。一時的湿潤紙力増強剤を添加して抄造し、坪量を１８ｇ／ｍ２以上の２プライとすることにより、水分を拭き取る際、シャワートイレにて付与した水分量程度では破れたりせず、十分な吸水能力を持ち、廃棄時に水洗トイレでの水流で崩壊させることができる。
【００３０】
一時的湿潤紙力増強剤としては、例えば、ポリアミド、ポリアミド・ポリアミン共重合物、ポリアクリルアミド、ポリビニルアルコール、グリオキザール・ポリアクリルアミド共重合物、ジアルデヒドデンプン、カチオン変性デンプン、酸化デンプン等があげられる。
【００３１】
（坪量）
本実施形態に係るトイレットペーパーの坪量は、ＪＩＳ  Ｐ  ８１２４に基づいて測定され、トイレットペーパー２００のシート１枚当たり、１８ｇ／ｍ２以上２３ｇ／ｍ２以下である。坪量が１８ｇ／ｍ２未満であると、温水洗浄用として必要な吸水性と湿潤強度を確保しにくくなり、一方、２３ｇ／ｍ２を超えると、紙質が硬く拭き取りに適さないものとなる。
【００３２】
（比容積）
比容積とは、密度（緊度）の逆数をいう。すなわち、比容積とは一定質量に対する容積のことで、嵩（かさ）ともいわれ、体積や厚み、高さなど嵩張り状態（ｂｕｌｋｙ）の目安となり、次式で求められる。
比容積（ｃｍ３／ｇ）＝厚さ（ｍｍ）×１０００／坪量（ｇ／ｍ２）
本実施形態に係るトイレットペーパーの１枚当たりの比容積は、５．０ｃｍ３／ｇ以上６．５ｃｍ３／ｇ以下である。比容積が５．０ｃｍ３／ｇ未満であると、ふんわり感が乏しく、バルク（嵩高さ）が低下して水分の吸収能力に劣る。一方、比容積が６．５ｃｍ３／ｇを超えると、バルク（嵩高さ）は高くなるが、平滑性が劣り、触感が悪くなるとともに一定の巻径範囲内（１１０ｍｍ以下）での巻長が制限される場合がある。
【００３３】
（乾燥引張り強度）
本実施形態に係るトイレットペーパーの乾燥引張り強度は、ＪＩＳ  Ｐ  ８１１３の引張試験方法に基づいて測定される。縦方向の乾燥引張り強度をＤＭＤＴ、横方向の乾燥引張り強度をＤＣＤＴで表したとき、２プライにおけるＤＭＤＴ／ＤＣＤＴは２．０以上３．５以下であり、好ましくは２．０以上３．０以下である。これらの比は、トイレットペーパーの縦横の強度比を表しており、上記比が３．５を超えるとシートが縦方向に裂けやすくなり、使い勝手が悪くなる。
【００３４】
また、紙力の縦横比は、例えば、抄紙機における抄き出し水流速度／ワイヤー速度（Ｊ／Ｗ比（ジェットワイヤー比））を調整することにより、任意の値に設定できる。
【００３５】
（湿潤時の縦方向引張り強度）
本実施形態に係るトイレットペーパーは温水シャワートイレに適用するため、一定の湿潤強度を要求される。本発明のトイレットペーパーにおいて、４プライ当たり、９０ｇｆ／２５ｍｍ以上１３０ｇｆ／２５ｍｍ以下の縦方向の湿潤引張り強度を有する。上記引張り強度は、旧ＪＩＳ  Ｓ  ３１０４に基づいて湿潤時の縦方向引張り強度を測定した数値である。９０ｇｆ／２５ｍｍ未満であると、温水洗浄用として破れたり、柔らかすぎたりして使用感が劣り、一方、１３０ｇｆ／２５ｍｍを超えると、水にほぐれにくく、トイレットペーパーが剛直になり、柔らかさ、手触り感の点で劣る。
【００３６】
（吸水度）
本実施形態に係るトイレットペーパーは、温水での洗浄後、余分な水分を拭き取るため、吸水度が２秒以下である。トイレットペーパーの吸水度が２秒を超えると、トイレットペーパーとしての吸水性が劣化する。上記吸水度は、旧ＪＩＳ  Ｓ  ３１０４に従い、温度２３±１℃、湿度５０±２％の状態で、０．１ｍｌ（２プライの場合）の精製水を滴下し、水滴がトイレットペーパー製品に吸収される時間（秒）を測定した数値である。
【００３７】
（ほぐれやすさ）
本実施形態に係るトイレットペーパーは、ＪＩＳ  Ｐ  ４５０１で規定される試験方法に基づくほぐれやすさ試験における秒数で表し、その値が３０秒以上９０秒以下であり、好ましくは４０秒以上７０秒以下である。３０秒未満であると、温水シャワートイレで使用した際に、拭き取り操作をするとほぐれたトイレットペーパーが皮膚に付着するおそれが高まり、９０秒を超えると、トイレに流した際に、配管の詰まりが起きやすくなる。なお、この秒数における上限値は、トイレットペーパーの一般的な上限値であるが、下限値に関してはシャワートイレに適するための数値範囲であり、一般的な数値よりも高めである。
【００３８】
（ソフトネス）
本発明の実施形態に係るトイレットペーパーをティシューソフトネス測定装置ＴＳＡ（Ｔｉｓｓｕｅ
Ｓｏｆｔｎｅｓｓ Ａｎａｌｙｚｅｒ）により測定したとき、ＴＳＡ上のソフトウェアにて自動的に取得した、低周波数側からの最初のスペクトルの極大ピークの強度ＴＳ７５０が２０ｄＢＶ２ｒｍｓ以上３５ｄＢＶ２ｒｍｓ以下であり、好ましくは２５ｄＢＶ２ｒｍｓ以上３０ｄＢＶ２ｒｍｓ以下である。ＴＳ７５０が３５ｄＢＶ２ｒｍｓより高いと平滑性に劣り、２０ｄＢＶ２ｒｍｓより低いと平滑性のみが際立ち、良好な触感が得られない場合がある。
【００３９】
また、ＴＳＡ上のソフトウェアにて自動的に取得した、６５００Ｈｚを含むスペクトルの極大ピークの強度ＴＳ７が１０ｄＢＶ２ｒｍｓ以上１４ｄＢＶ２ｒｍｓ以下であり、好ましくは１１ｄＢＶ２ｒｍｓ以上１３ｄＢＶ２ｒｍｓ以下である。数値が上記範囲より高いと、十分なやわらかさが得られず、上記範囲より低いと、柔らかさだけが際立ち、良好な触感を得ることができない場合がある。
【００４０】
ここで、図３に示すように、ティシューソフトネス測定装置ＴＳＡ２１０は、紙試料（サンプル）２０６の上から、回転したブレード付きロータ２０４を押付けたときの各種センサで検知した振動データを、振動解析してパラメータ化（ＴＳ値）することにより、紙のソフトネス（手触り感）を定量評価するものであり、ドイツのエムテック（Ｅｍｔｅｃ  Ｅｌｅｃｔｒｏｎｉｃ  ＧｍｂＨ、日本代理店は日本ルフト株式会社）社製の商品名である。
【００４１】
ＴＳＡを用いた具体的な測定は、(ｉ)円形の試料台２０５を外側から覆うようサンプル２０６（ｅｍｔｅｃ社のサンプルパンチを使用して直径が約１１２．８ｍｍの円形に加工したサンプル）を設置し、サンプル２０６の外周をサンプル固定リング２０８で保持し、(ｉｉ)ブレード付きロータ２０４を１００ｍＮの押し込み圧力でサンプル２０６の上から押し込んだ後、ロータ２０４を回転数２．０（／ｓｅｃ）で回転させ、(ｉｉｉ)試料台２０５の振動を、試料台２０５内部に設置した振動センサ２０３で測定し、振動周波数を解析する。（ｉ)〜(ｉｉｉ)の手順により、トイレットペーパーの総合的なハンドフィール値の要素（滑らかさ、しなやかさ）が各々数値化できる。本実施形態において、トイレットペーパーのサンプル２０６を採取して５回測定し、その平均値をトイレットペーパーのＴＳ７及びＴＳ７５０とした。
【００４２】
なお、試料台２０５はベースプレート２０１上に設置され、試料台２０５とベースプレート２０１の間には、力センサ２０２が配置されている。そして、力センサ２０２の検出値により、ブレード付きロータ２０４の押し込み圧力を制御する。また、ブレード付きロータ２０４はモータ２０９によって回転する。
【００４３】
振動解析してパラメータ化（ＴＳ値）するソフトウェアは、ｅｍｔｅｃ  ｍｅａｓｕｒｅｍｅｎｔ  ｓｙｓｔｅｍを用いる。本ソフトウェアには、各種アルゴリズム（例えば、Ｂａｓｅ  Ｔｉｓｓｕｅ、Ｆａｃｉａｌ、ＴＰ等）が備えられ、ＴＳ７及びＴＳ７５０をソフトウェア上で自動的に取得し、これらＴＳ７、ＴＳ７５０あるいは坪量、厚さ、プライ数等から各種アルゴリズムの種類によって、ＨＦ（ハンドフィール）値が計算される。本発明では、ＨＦ値ではなく、ＴＳ７及びＴＳ７５０を規定しており、上記測定条件を満たせば、アルゴリズムは何を使用しても良く、ＴＳ７及びＴＳ７５０の値は、アルゴリズムの種類によって変わることはない。
【００４４】
図４はＴＳ７とＴＳ７５０の測定位置を示すサンプル２０６の断面図である。図４に示すように、ＴＳ７のピークＰ１がサンプル２０６の素材の柔らかさを示す値であるのに対し、ＴＳＡ７５０のピークＰ２は、滑らかさやエンボス加工（凹凸性）の強さと相関性を有する値であり、数値が大きいほど粗く、より強いエンボス加工であることを意味する。
【００４５】
以上のように、本発明の実施形態に係るトイレットペーパーは、１枚当たりの坪量が比較的高いシートを２枚重ね、一定の比容積、縦方向の湿潤引張り強度、乾燥引張り強度の縦横比及び巻長であるため、温水シャワートイレの使用に適したある一定の湿潤強度と乾燥強度があり、かつ、風合いと吸水性に優れたコンパクトなトイレットペーパーを安価に製造できるようになる。
【００４６】
本発明は上記した実施形態に限定されず、本発明の思想と範囲に含まれる様々な変形及び均等物に及ぶことはいうまでもない。
【実施例】
【００４７】
以下に、実施例及び比較例をあげて本発明をさらに具体的に説明する。
【００４８】
［実施例１］〜［実施例６］
実施例１〜６において、公知の方法によりパルプ繊維に市販の一時的湿潤紙力増強剤を添加して抄紙し、形成されたシート（ウェブ、湿紙）をヤンキードライヤーで乾燥され、さらにドクターブレードによりドクターポケット角度８０°にて、クレープ処理されながらヤンキードライヤーから剥がし、１次原紙ロールを作成した。次いで、２本の１次原紙ロールを２枚重ねに積層して２次原紙ロールを作成し、２次原紙ロールをトイレットロール加工機にてシングルエンボスを施し、紙管に巻き取り、所定幅に切断してトイレットペーパーを作成した。
【００４９】
実施例２〜６は、それぞれ条件を表１に示したように変更し、それ以外は、実施例１と同じ方法で製造した。
【００５０】
比較例１は、パルプ繊維に一時的湿潤紙力増強剤を添加していないことを除き、実施例１と同じ方法で製造した。
【００５１】
比較例２は、パルプ繊維に一時的湿潤紙力増強剤を添加しておらず、かつ、クレープシートにダブルエンボスを付与し、実施例１と同じ方法で製造した。
【００５２】
比較例３〜５は、温水シャワートイレ専用の市販品であり、パルプ繊維に一時的湿潤紙力増強剤を添加しておらず、また、クレープシートにダブルエンボスを付与したものである。
【００５３】
本発明の実施例１〜６及び比較例１〜５に係るトイレットペーパーについて、物性及び官能評価を測定した。評価項目と結果を表１に示す。なお、表１における実施例及び比較例の条件は、表中に示した条件以外は共通とした。
【００５４】
本実施例における各測定方法については下記のとおりである。
（測定条件）
坪量、厚さ、乾燥引張強度、ほぐれやすさ及びティシューソフトネス測定装置ＴＳＡによる測定は、ＪＩＳ  Ｐ  ８１１１に規定される温湿度条件下(２３±１℃、５０±２％ＲＨ)で平衡状態に保持後に行った。
【００５５】
（坪量）
紙の坪量は、ＪＩＳ  Ｐ  ８１２４の規定に準拠して測定し、シート１枚当たりに換算した。
【００５６】
（紙厚）
紙厚は、シックネスゲージ（尾崎製作所ダイヤルシックネスゲージ「ＰＥＡＣＯＣＫ」）を用いて測定した。紙厚の測定条件は、測定荷重２５０ｇｆ、測定子直径２９ｍｍで、測定子と測定台の間に試料を置き、測定子を１秒間に１ｍｍ以下の速度で下ろしたときのゲージを読み取った。なお、１回の測定は試料を１０枚重ねて行い、紙厚は測定を１０回繰り返して得られる平均値とした。
【００５７】
（比容積）
比容積は、シート１枚当たりの厚さをシート１枚当たりの坪量で割り、単位ｇ当たりの容積ｃｍ３で表した。
【００５８】
（巻長）
巻長は、表１の測定値となるよう製造工程において規定し、紙管に巻き上げてトイレットペーパーとした。
【００５９】
（クレープ率）
クレープ率は次式より算出した。
クレープ率（％）＝１００×｛（ヤンキードライヤー速度（ｍ／分）−リール速度（ｍ／分））÷リール速度（ｍ／分）
【００６０】
（乾燥引張り強度）
縦方向及び横方向の乾燥時引張り強度は、ＪＩＳ  Ｐ  ８１１３の規定に準拠して測定した。またこの測定結果に基づいて乾燥時引張り強度の縦横比を算出した。
【００６１】
（湿潤引張り強度）
縦方向の湿潤引張り強度は、旧ＪＩＳ  Ｓ  ３１０４の規定に準拠して測定した。
【００６２】
（吸水度（秒））
吸水度（秒）は、旧ＪＩＳ  Ｓ３１０４の規定に準拠し、温度２０±１℃、湿度５０±２％の条件で、２プライの場合、約１０ｍｍの高さから蒸留水を０．１ｍｌ滴下し、水滴がシートに接触したときから、完全にシートに吸収されて反射光が消えるまでの時間を０．１秒単位で測定した。
【００６３】
（ほぐれやすさ（秒））
ほぐれやすさ（秒）はＪＩＳ  Ｐ−４５０１「トイレットペーパー」に記載されるほぐれやすさ試験法の規定に準拠して測定した。
【００６４】
（ＴＳ７及びＴＳ７５０）
ＴＳ７及びＴＳ７５０の測定は、上記ティシューソフトネス測定装置ＴＳＡを用いて行った。測定条件も上記のとおりである。
【００６５】
（官能評価）
柔らかさについて、モニター２０人による官能評価によって行った。評価基準は５点満点とし、評価が４点以上であれば、その特性に優れるとした。
【００６６】
【表１】
2015126771.tif 000003
【００６７】
表１から明らかなように、各実施例のトイレットペーパーは、吸水速度が速く、柔らかさ、平滑性を有し、さらにコンパクトで、官能評価も良好であり、温水シャワートイレでの使用に適したものとなった。
【００６８】
一方、抄紙工程において一時的湿潤紙力増強剤を付与しなかった比較例１の場合、風合いに劣り、水分で容易に破れた。また、必要な湿潤強度と乾燥強度を持たず、温水シャワートイレでの使用に適さないものとなった。
【００６９】
湿紙ウェブシートに一時的湿潤紙力増強剤を付与せず、かつ、クレープシートにダブルエンボスを付与した比較例２の場合、縦方向に裂けやすくなり、使い勝手が悪くなると共に、巻長が足りなくなった。
【００７０】
抄紙工程において一時的湿潤紙力増強剤を付与せず、かつ、トイレット加工機においてダブルエンボスを付与した比較例３ないし５の場合、吸水速度に劣り縦方向に裂けやすくなり、十分な横方向の強度とするためにシート全体の強度が高くなり、風合いが劣ると共に、巻長が足りなくなった。
【符号の説明】
【００７１】
１０    ヤンキードライヤー
１１    ヤンキードライヤーフード
１２    ドクターブレード
１３    クレープ付与ウェブシート
１５    リールドラム
１６    リール
２０    ドクターポケット角度
３０    ドクターブレード角度
２００  トイレットペーパー原紙
２０１  ベースプレート
２０３  振動センサ
２０４  ブレード付きロータ
２０５  試料台
２０６  サンプル
２０８  固定リング
２０９  モータ
２１０  ティシューソフトネス測定装置ＴＳＡ
Ｐ１    ＴＳ７のピーク
Ｐ２    ＴＳＡ７５０のピーク
【図１】
2015126771.tif 000004
【図２】
2015126771.tif 000005
【図３】
2015126771.tif 000006
【図４】
2015126771.tif 000007